(57)【特許請求の範囲】
【請求項１】
支持体上にロイコ染料と該ロイコ染料を加熱時に発色させる顕色剤とを主成分とする感熱発色層を有する感熱記録材料において、顕色剤として下記一般式（Ｉ）で表される電子吸引性官能基とカルボキシル基を置換基として有する芳香族環を１分子中に２つ以上有する化合物の金属塩化合物少なくとも１種を用いることを特徴とした感熱記録材料。
【化１】
0003650692.tif 000016
（但し、式（Ｉ）においてＭは亜鉛、カルシウム、錫、アルミニウムの金属原子を表し、Ｒはニトロ基、ハロゲン基、シアノ基を表し、Ｘは−ＯＹＯ−基、−ＮＨＹＨＮ−基で表される２価の官能基を表す。ここでＹで表される２価の官能基としては、カルボニル基、スルホニル基、脂肪族炭化水素、芳香族炭化水素から誘導される２価の基、主鎖中に１個以上のヘテロ原子、カルボニル基、スルホニル基、エステル結合、芳香族環を含む脂肪族炭化水素から誘導される２価の基、１個以上のヘテロ原子、カルボニル基、スルホニル基、エステル結合、アルキレン、主鎖中にヘテロ原子を含んだ脂肪族炭化水素で連結された２つの芳香族炭化水素から誘導される２価の基を表す。）
【請求項２】
前記電子吸引性官能基がニトロ基であることを特徴とした請求項１記載の感熱記録材料。
【請求項３】
電子吸引性官能基とカルボキシルを置換基として有する芳香族環を１分子中に２つ以上有する構造がエステル結合によって構成された構造であることを特徴とした請求項２記載の感熱記録材料。
【請求項４】
支持体と感熱記録層との間にプラスチック球状中空微粒子を含有するアンダーコート層を設けることを特徴とした請求項３又は４記載の感熱記録材料。
【発明の詳細な説明】
【０００１】
【発明の属する技術分野】
本発明は画像の保存性に優れた感熱記録材料に関する物である。
【０００２】
【従来技術】
感熱記録材料は一般に支持体上に電子供与性の無色もしくは淡色の染料前駆体と電子受容性の顕色剤とを主成分とする感熱記録層を設けた物で、熱ヘッド、熱ペン、レーザー光等で加熱することにより、染料前駆体と顕色剤とが瞬時反応し、記録画像が得られるものであり、特公昭４３−４１６０号、、特公昭４５−１４０３９号公報等に開示されている。
【０００３】
このような感熱記録材料は、比較的簡単な装置で記録が得られ、保守が容易であること、騒音の発生が少ないことなどの利点があり、近年、電子計算機、ファクシミリ、券売機、ラベルプリンター、レコーダー等の記録材料として広範囲な分野に利用されている。
【０００４】
このような電子供与性染料前駆体と電子受容性顕色剤を用いた感熱記録材料は、外観がよい、感触がよい、発色濃度が高い等の優れた特性を有している反面、記録画像部が、ポリ塩化ビニルなどのプラスチック等と接触し、プラスチック中に含有される可塑剤や添加剤などにより消色したり、あるいは食品や化粧品等に含有される薬品と接触して容易に、記録画像部が消色または地肌部が発色するなど、記録材料としての保存性が劣るという欠点を有していた。
【０００５】
記録画像の高保存安定性を実現するための手段として高信頼性顕色剤の利用が従来から明らかにされている。例えば、特開昭５８−８２７８８号、特開昭６０−１３８５２号にはフェノールスルホン化合物が、特開昭６２−１６９６８１号には置換サリチル酸化合物が提案されているが、これらの化合物を顕色剤として用いた場合画像部の可塑剤に対する堅牢性の点では不十分であった。
【０００６】
画像の高保存性実現のための手段として金属塩化化合物の利用が有効であることは知られていた。例えば、特開昭６０−４６２９３号にフタル酸モノエステルの金属塩化合物、特開昭６２−９５２８８号、特開昭６２−１６９６８１号にはサリチル酸金属塩化合物が開示されている。しかしこれら金属塩化合物は画像部の可塑剤に対する堅牢性の点では十分であったが、耐熱性で地肌部が発生する欠点を有していた。
【０００７】
【発明が解決しようとする課題】
本発明は上記従来技術の実状を受けて、画像部の高保存性特に耐油性、耐可塑剤性に優れ、更に地肌部の耐熱性にも優れた感熱記録材料を提供する事を目的とする。
【０００８】
【課題を解決するための手段】
本発明によれば、支持体上にロイコ染料と該ロイコ染料を加熱時に発色させる顕色剤とを主成分とする感熱発色層を有する感熱記録材料において、顕色剤として電子吸引性官能基とカルボキシル基を置換基として有する芳香族環を１分子中に２つ以上有する化合物の金属塩化合物を少なくとも１種を用いることを特徴とした感熱記録材料が提供される。前記顕色剤の更なる特徴として、前記電子吸引性官能基がニトロ基であること、電子吸引性官能基とカルボキシル基を置換基として有する芳香族環を１分子中に２つ以上有する構造がエステル結合によって構成された構造であることが挙げられる。また、支持体と感熱記録層との間にプラスチック球状中空微粒子を含有するアンダーコート層を設けることを特徴とした前記の感熱記録材料が提供される。
【０００９】
本発明で用いる電子吸引性官能基とカルボキシル基を置換基として有する芳香族環を１分子中に２つ以上有する化合物を更に具体的に一般式（Ｉ）で示した。
【００１０】
【化１】
0003650692.tif 000002
【００１１】
式（Ｉ）においてＭは亜鉛、カルシウム、錫、アルミニウムの金属原子を表し、Ｒはニトロ基、ハロゲン基、シアノ基を表し、Ｘは−ＯＹＯ−基、−ＮＨＹＨＮ−基で表される２価の官能基を表す。ここでＹで表される２価の官能基としては、カルボニル基、スルホニル基、脂肪族炭化水素、芳香族炭化水素から誘導される２価の基、主鎖中に１個以上のヘテロ原子、エステル結合、芳香族環を含む脂肪族炭化水素から誘導される２価の基、１個以上のヘテロ原子、カルボニル基、スルホニル基、エステル結合、アルキレン、主鎖中にヘテロ原子を含んだ脂肪族炭化水素で連結された２つの芳香族炭化水素から誘導される２価の基などが挙げられる。
【００１２】
更に本発明の電子吸引性官能基とカルボキシル基を置換基として有する芳香族環を１分子中に２つ以上有する化合物の好ましい例として式（II）、（III）で表される化合物が挙げられる。
【００１３】
【化２】
0003650692.tif 000003
【００１４】
（式中Ｘは前記に同じ）
Ｙの具体例を挙げると炭素数１から８のアルキレン、オキソアルキレン、ビスオキソアルキレン、トリスオキソアルキレン、キシリレン、フェニレン、ビフェニレン、ナフチレン、
【００１５】
【化３】
0003650692.tif 000004
【００１６】
次に本発明で用いられる式（II）、（III）で表される化合物の具体例を挙げるが、本発明は必ずしもこれらに限定されるものではない。
【００１７】
【化４】
0003650692.tif 000005
【００１８】
【化５】
0003650692.tif 000006
【００１９】
【化６】
0003650692.tif 000007
【００２０】
【化７】
0003650692.tif 000008
【００２１】
【化８】
0003650692.tif 000009
【００２２】
【化９】
0003650692.tif 000010
【００２３】
【化１０】
0003650692.tif 000011
【００２４】
【化１１】
0003650692.tif 000012
【００２５】
【化１２】
0003650692.tif 000013
【００２６】
【化１３】
0003650692.tif 000014
【００２７】
本発明に使用されるアンダーコート層はプラスチック球状中空微粒子を主成分として構成されており、そのプラスチック球状中空微粒子とは、熱可塑性高分子を殻とし、内部に空気その他の気体を含有するもので、すでに発泡状態となっているプラスチック球状中空微粒子であり、平均粒径は０．２〜２０μｍ程度のものである。平均粒径が０．２μｍより小さいものは、任意の中空度にするのが難しいなどの生産性の問題があってコスト面で難点があり、逆に２０μｍ以上では塗布乾燥後の平滑性が低下するためサーマルヘッドとの接触性が悪くなり熱感度向上特性が発揮できない。さらに、本発明において用いられるプラスチック球状中空微粒子は、中空度が４０％以上のものであるが、この中空度が４０％未満のものは断熱性が低いためサーマルヘッドからの熱エネルギーが支持体を通じて感熱記録材料の外へ放出され、熱感度向上の効果が不十分になる。ここで中空度とは、中空粒子の外径と内径の比であり下記式で表示されるものである。
【００２８】
中空度（％）＝（中空粒子の内径／中空粒子の外径）×１００
本発明で用いるプラスチック球状中空微粒子はアクリル酸エステル、アクリロニトリルなどのアクリル系樹脂や、スチレンなどのスチレン樹脂あるいはそれらの共重合樹脂などから容易かつ安価に製造する事ができる。
【００２９】
本発明において用いられる塩基性色素前駆体としてはロイコ染料が用いられるが例えば、次のようなものが挙げられる。
【００３０】
３，３−ビス（Ｐ−ジメチルアミノフェニル）フタリド、３，３−ビス（Ｐ−ジメチルアミノフェニル）−６−ジメチルアミノフタリド、３−ジエチルアミノ−６−メチル−７−アニリノフルオラン、３−ジブチルアミノ−６−メチル−７−アニリノフルオラン、３−Ｎ−メチル−Ｎ−ブチルアミノ−６−メチル−７−アニリノフルオラン、３−Ｎ−メチル−Ｎ−プロピルアミノ−６−メチル−７−アニリノフルオラン、３−Ｎ−エチル−Ｎ−プロピルアミノ−６−メチル−７−アニリノフルオラン、３−Ｎ−メチル−Ｎ−アミルアミノ−６−メチル−７−アニリノフルオラン、３−Ｎ−エチル−Ｎ−アミルアミノ−６−メチル−７−アニリノフルオラン、３−Ｎ−エチル−Ｎ−イソアミルアミノ−６−メチル−７−アニリノフルオラン、３−Ｎ−ヘキシル−Ｎ−イソアミルアミノ−６−メチル−７−アニリノフルオラン、３−Ｎ−メチル−Ｎ−シクロヘキシルアミノ−６−メチル−７−アニリノフルオラン、３−Ｎ−エチル−Ｎ−フラニルメチルアミノ−６−メチル−７−アニリノフルオラン、３−ジエチル−Ｎ−ブチルアミノ−７−（２’−フルオロアニリノ）フルオラン、３−ピロジリル−７−ジベンジルアミノフルオラン、３−ビス（ジフェニルアミノ）フルオラン、３−ジエチルアミノ−７−（２’−クロロアニリノ）フルオラン、３−ジエチルアミノ−６−クロロ−７−アニリノフルオラン、３−ジブチルアミノ−７−（２’−クロロアニリノ）フルオラン、３−ジエチルアミノ−７−クロロフルオラン、３−ジエチルアミノ−６−メチル−７−クロロフルオラン、３−Ｎ−メチル−Ｎ−シクロヘキシルアミノ−６−クロロフルオラン、３−ジエチルアミノ−６−メチル−７−（２’，４’−ジメチルアニリノ）フルオラン、３−ジエチルアミノ−７−ジベンジルアミノフルオラン、３−ブチルアミノ−７−（２’−クロロアニリノ）フルオラン、３−ジエチルアミノ−６−エトクシエチル−７−アニリノフルオラン等。
【００３１】
また、本発明において用いられる顕色剤としては、前記の特定の金属塩化合物の他、従来公知なものが利用可能であり具体例としては次のようなものが挙げられる。
【００３２】
４，４’−イソプロピリデンビスフェノール、４，４’−イソプロピリデンビス（ｏ−メチルフェノール）、４，４’−ｓｅｃ−ブチリデンビスフェノール、４，４’−イソプロピリデンビス（２−ｔｅｒ−ブチルフェノール）、ｐ−ニトロ安息香酸亜鉛、１，３，５−トリス（４−ｔｅｒ−ブチル−３−ヒドロキシ−２，６−ジメチルベンジル）イソシアヌル酸、２，２−（３，４−ジヒドロキシフェニルプロパン）、ビス（４−ヒドロキシ−３−メチルフェニルスルフィド）、４−（β−（ｐ−メトキシフェノキシ）エトキシ）サリチル酸、１，７−ビス（４−ヒドロキシフェニルチオ）−３，５−ジオキサヘプタン、フタル酸モノベンジルエステルモノカルボン酸、４，４’−シクロヘキシリデンビスフェノール、４，４’−イソプロピリデンビス（２−クロロフェノール）、２，２’−メチレンビス（４−メチル−６−ｔｅｒ−ブチルフェノール）、４，４’−ブチリデンビス（６−ｔｅｒ−ブチル−２−メチル）フェノール、１，１，３−トリス（２−メチル−４−ヒドロキシ−５−シクロヘキシル）ブタン、４，４’−チオビス（６−ｔｅｒ−ブチル２−メチルフェノール）４，４’−ジフェノールスルホン、４−ベンジルオキシ−４’−ヒドロキシジフェニルスルホン、４−イソプロピルオキシ−４’−ヒドロキシジフェニルスルホン、４，４’−ジフェノールスルホキシド、ｐ−ビドロキシ安息香酸イソプロピル、ｐ−ヒドロキシ安息香酸ベンジル、プロトカテキュ酸ベンジル、没食子酸ステアリル、１，３−ビス（４−ヒドロキシフェニルチオ）−プロパン、１，３−ビス（４−ヒドロキシフェニルチオ）−２−ヒドロキシプロパン、Ｎ，Ｎ−ジフェニルチオ尿素、Ｎ，Ｎ−ジ（ｍ−クロロフェニルチオ尿素）、サリチルアニリド、５−クロロサリチルアニリド、ビス（４−ヒドロキシフェニル）酢酸メチルエステル、ビス（４−ヒドロキシフェニル）酢酸ベンジルエステル、１，３−ビス（４−ヒドロキシクミル）ベンゼン、１，４−ビス（４−ヒドロキシクミル）ベンゼン、２，４’−ジフェノールスルホン、２，２’−ジアリル−４，４’−ジフェノールスルホン、３，４−ジヒドロキシ−４’−メチルジフェニルスルホン、α，α−ビス（４−ヒドロキシフェニル）−α−メチルトルエン、４，４’−チオビス（２−メチルフェノール）、４，４’−チオビス（２−クロロフェノール）等。
【００３３】
また、本発明においては、感度向上剤として種々の熱可融性物質を利用することができる。その具体例としては以下の物が挙げられる。
【００３４】
ステアリン酸、ベヘン酸等の脂肪酸類、ステアリン酸アミド、パルミチン酸アミド等の脂肪酸アミド類、ステアリン酸亜鉛、ステアリン酸アルミニウム、ステアリン酸カルシウム、パルミチン酸亜鉛、ベヘン酸亜鉛等の脂肪酸金属塩類、ｐ−ベンジルビフェニル、ターフェニル、トリフェニルメタン、ｐ−ベンジルオキシ安息香酸ベンジル、β−ベンジルオキシナフタレン、β−ナフトエ酸フェニル、１−ヒドロキシ−２−ナフトエ酸フェニル、１−ヒドロキシ−２−ナフトエ酸メチル、ジフェニルカーボネート、テレフタル酸ベンジル、１，４−ジメトキシナフタレン、１，４−ジエトキシナフタレン、１，４−ジベンジルオキシナフタレン、１，２−ジフェノキシエタン、１，２−ビス（４−メチルフェノキシエタン）、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェニル、ｐ−アリールオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコール、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタン、シュウ酸ジベンジル、シュウ酸ビス（４−メチルベンジル）、シュウ酸ビス（４−クロロベンジル）等。
【００３５】
本発明において、前記アンダーコート層を形成する際に使用される結着樹脂としては、従来公知の水溶性高分子または水性高分子エマルジョンから適宜選択される。その具体例としては例えば、ポリビニルアルコール、澱粉、澱粉誘導体、メトキシセルロース、ヒドロキシエチルセルロース、メチルセルロース、エチルセルロース、などのセルロース誘導体、ポリアクリル酸ソーダ、ポリビニルピロリドン、アクリルアミド／アクリル酸エステル共重合体、アクリルアミド／アクリル酸エステル／メタクリル酸共重合体、スチレン／無水マレイン酸共重合体アルカリ塩、イソブチレン／無水マレイン酸共重合体アルカリ塩ポリアクリルアミド、アルギン酸ソーダ、ゼラチン、セガインなどが挙げられる。また、水性高分子エマルジョンとしてはスチレン／ブタジエン共重合体、スチレン／ブタジエン／アクリル系共重合体などのラテックス類や、酢酸ビニル樹脂、酢酸ビニル／アクリル系共重合体、スチレン／アクリル酸エステル共重合体、アクリル酸エステル樹脂、ポリウレタン樹脂などのエマルジョンが挙げられる。
【００３６】
本発明においては、前記アンダーコート層にプラスチック球状中空微粒子の他に充填剤としてさらに無機顔料を添加することによりサーマルヘッドとの接触性を向上させることが可能でありその結果、熱感度をさらに向上させることが可能になる。無機顔料の例としては、炭酸カルシウム、シリカ、酸化亜鉛、酸化チタン、水酸化アルミニウム、水酸化亜鉛、硫酸バリウム、クレー、タルク、カオリンなどが挙げられる。
【００３７】
【実施例】
次に、本発明を実施例により更に詳細に説明する。尚、以下の部及び％はいずれも重量基準である。
【００３８】
実施例１
下記組成よりなる混合物を磁性ボールミルで分散し［Ａ液］〜［Ｅ液］を調整する。
【００３９】
［Ａ液］
３−Ｎ，Ｎジブチルアミノ−６−メチル−７−アニリノフルオラン      １０部
１０％ポリビニルアルコール水溶液                                  １０部
水                                                                ３０部
［Ｂ液］
具体例Ｎｏ．１の化合物                                            １０部
１０％ポリビニルアルコール水溶液                                  １０部
水                                                                ３０部
［Ｃ液］
Ｐ５２７（水沢化学製シリカゲル］                                  １０部
１０％ポリビニルアルコール水溶液                                  １０部
水                                                                ３０部
［Ｄ液］
ステアリン酸亜鉛                                                  １０部
１０％ポリビニルアルコール水溶液                                  １０部
水                                                                ３０部
次に、下記組成の混合物をディスパーにて撹拌分散してＥ液を調整した。
【００４０】
［Ｅ液］
非発泡性プラスチック微小中空粒子                                  ４０部
（固形分２４％、平均粒径３μｍ、中空度９５％）
スチレン／ブタジエン共重合体テラックス                            １０部
水                                                                ５０部
次に、Ａ液〜Ｅ液を用いて感熱発色層塗布液とアンダーコート塗布液を下記の混合比で調整した。
【００４１】
（感熱発色層塗布液）
（Ａ液）：（Ｂ液）：（Ｃ液）：（Ｄ液）＝１：２：１：１
（アンダーコート塗布液）
（Ｅ液）：（Ｃ液）＝２：１
市販の上質紙（坪量６０ｇ／ｍ2）の表面に（アンダーコート塗布液）を乾燥重量が３ｇ／ｍ2となるように塗布乾燥して中間コート紙を得た。次に（感熱発色層塗布液）を乾燥重量が２．５ｇ／ｍ2となるように塗布乾燥して感熱発色層を設けた。その後、１０ｋｇ／ｃｍ2の圧力でキャレンダー処理して本発明の感熱記録材料を得た。
【００４２】
実施例２
実施例１の（Ｂ液）において具体例Ｎｏ．１の代わりに具体例Ｎｏ．２の化合物を用いた以外は実施例１と同様にして調整し感熱記録材料を得た。
【００４３】
実施例３
実施例１の（Ｂ液）において具体例Ｎｏ．１の代わりに具体例Ｎｏ．３の化合物を用いた以外は実施例１と同様にして調整し感熱記録材料を得た。
【００４４】
実施例４
実施例１の（Ｂ液）において具体例Ｎｏ．１の代わりに具体例Ｎｏ．４の化合物を用いた以外は実施例１と同様にして調整し感熱記録材料を得た。
【００４５】
実施例５
実施例１の（Ｂ液）において具体例Ｎｏ．１の代わりに具体例Ｎｏ．５の化合物を用いた以外は実施例１と同様にして調整し感熱記録材料を得た。
【００４６】
実施例６
実施例１の（Ｂ液）において具体例Ｎｏ．１の代わりに具体例Ｎｏ．１４の化合物を用いた以外は実施例１と同様にして調整し感熱記録材料を得た。
【００４７】
実施例７
実施例１の（Ｂ液）において具体例Ｎｏ．１の代わりに具体例Ｎｏ．１１の化合物を用いた以外は実施例１と同様にして調整し感熱記録材料を得た。
【００４８】
実施例８
実施例１の（Ｂ液）において具体例Ｎｏ．１の代わりに具体例Ｎｏ．１２の化合物を用いた以外は実施例１と同様にして調整し感熱記録材料を得た。
【００４９】
実施例９
実施例１の（Ｂ液）において具体例Ｎｏ．１の代わりに具体例Ｎｏ．１３の化合物を用いた以外は実施例１と同様にして調整し感熱記録材料を得た。
【００５０】
実施例１０
実施例１の（Ｂ液）において具体例Ｎｏ．１の代わりに具体例Ｎｏ．１５の化合物を用いた以外は実施例１と同様にして調整し感熱記録材料を得た。
【００５１】
比較例１
実施例１の（Ｂ液）において具体例Ｎｏ．１の代わりに３−ニトロフタル酸モノ−α−メチルエステル亜鉛を用いた以外は実施例１と同様にして調整し感熱記録材料を得た。
【００５２】
比較例２
実施例１の（Ｂ液）において具体例Ｎｏ．１の代わりに３−ニトロフタル酸モノ−β−メチルエステル亜鉛を用いた以外は実施例１と同様にして調整し感熱記録材料を得た。
【００５３】
比較例３
実施例１の（Ｂ液）において具体例Ｎｏ．１の代わりに３−ニトロフタル酸モノ−β−ベンジルエステル亜鉛を用いた以外は実施例１と同様にして調整し感熱記録材料を得た。
【００５４】
比較例４
実施例１の（Ｂ液）において具体例Ｎｏ．１の代わりにサリチル酸亜鉛を用いた以外は実施例１と同様にして調整し感熱記録材料を得た。
【００５５】
【比較例５】
実施例１の（Ｂ液）において具体例Ｎｏ．２，４’ヒドロキシフェニルスルホンを用いた以外は実施例１と同様にして調整し感熱記録材料を得た。
【００５６】
実施例１１
実施例１においてアンダーコート塗布液を塗布しない以外は実施例１と同様にして調整し感熱記録材料を得た。
【００５７】
実施例１２
実施例２においてアンダーコート塗布液を塗布しない以外は実施例５と同様にして調整し感熱記録材料を得た。
【００５８】
以上のように作成した感熱記録材料について、次に示す試験を行いその結果を表１に示す。
【００５９】
松下部品  製薄膜ヘッドを有するシュミレータ印字実験装置にてヘッド電力０．６８Ｗ／ｄｏｔ、１ライン記録時間１０ｍｓ／ライン、走査線密度８＊３．８５ｄｏｔ／ｍｍの条件でパルス幅０．８，１．０，１．２ｍｓで印字を行い各パルス幅での画像濃度をマクベス濃度計で測定し発色感度特性を評価した。
【００６０】
さらに、東洋精機製熱傾斜試験機を用い１８０℃の熱ブロックで２ｋｇ／ｃｍ2、１秒の条件で印字した試験片に塩ビラップフィルム（信越ポリマー製）を３枚重ね、５Ｋｇの加重を掛けて４０℃、１６時間放置後の画像濃度をマクベス濃度計で測定し耐可塑剤性を評価した。また、同様の試験片を８０℃、１６時間放置後の地肌濃度をマクベス濃度計で測定し耐熱性を評価した。
【００６１】
【表１】
0003650692.tif 000015
【００６２】
【発明の効果】
表１の結果より、本発明の感熱記録材料の耐可塑剤性、地肌の耐熱性に優れていることが明らかである。また、中空微粒子から成るアンダーコート層を設けた本発明は、発色感度特性にも優れ尚かつ画像の耐可塑剤性、地肌の耐熱性に優れていることが明らかである。